상술 의 방법 으로 얻 어 진 친수성 폴리머 P 2 : 0 . 5 g 을 , 증류수 4 . 2 ｍＬ , N , N - 디 메틸 아세트아미드 0 . 05 ｍＬ , 아세트 니트릴 1 . 5 ｍＬ , 탄산 수소 나트륨 0 . 3 g 의 혼합 용액 에 용해 하 고 , 도포 액 을 조제 했 다 . 이 도포 액 을 , 기재 H 1 의 중합 개시 층 표면 에 스핀 도포 했 다 . 스핀 코터 는 , 우선 300 ｒｐｍ 으로 5 초간 , 다음 에 750 ｒｐｍ 으로 20 초간 회전 시켰 다 . 그 후 에 이 기판 을 80 ℃ 에서 5 분 간 건조 했 다 .